ГЕОПОЛИМЕРНАЯ ВЯЖУЩАЯ СИСТЕМА ДЛЯ ЖАРОСТОЙКИХ БЕТОНОВ, СУХАЯ ЖАРОСТОЙКАЯ БЕТОННАЯ СМЕСЬ, СОДЕРЖАЩАЯ ВЯЖУЩУЮ СИСТЕМУ, А ТАКЖЕ ПРИМЕНЕНИЕ СМЕСИ

1. Активируемая щелочами вяжущая система для жаростойкого бетона из по меньшей мере одного минерального вяжущего и минерального активатора, образующая в смеси с водой отверждающийся геополимер, отличающаяся тем, что в качестве активатора содержится комбинация из по меньшей мере двух магниевых компонентов (Mg-компоненты), которые реагируют с водой по щелочному механизму, и при этом по-разному во времени реагируют с вяжущим, с образованием геополимера, причем магниевые компоненты имеют разную химическую активность по отношению к влаге воздуха и/или по отношению к вяжущему.
2. Вяжущая система по п. 1, отличающаяся тем, что активатор содержит по меньшей мере один продукт на основе оксида магния (MgO-продукт) в качестве магниевого компонента (Mg-компонент).
3. Вяжущая система по п. 2, отличающаяся тем, что активатор содержит по меньшей мере один MgO-продукт в качестве Mg-компонента и по меньшей мере один Mg-компонент, реагирующий с водой по щелочному механизму, не содержащий MgO, или состоит из этих двух Mg-компонентов.
4. Вяжущая система по п. 2, отличающаяся тем, что активатор содержит только MgO-продукты в качестве Mg-компонентов или состоит только из MgO-продуктов.
5. Вяжущая система по п. 2, отличающаяся тем, что активатор содержит по меньшей мере два типа каустической магнезии в качестве Mg-компонентов, в частности, состоит из двух типов каустических магнезий.
6. Вяжущая система по п. 1, отличающаяся тем, что комбинация активаторов выбрана из следующей группы Mg-компонентов: каустическая магнезия, пережженный MgO в виде плавленой и/или спеченной магнезии, шпинель с избыточным содержанием MgO, шпинель, бруцит, силикаты магния, такие как форстерит, оливин, дунит, серпентинит, MgO-содержащие присадки, такие как содержащий MgO фосфат натрия.
7. Вяжущая система по п. 1, отличающаяся тем, что она содержит в качестве вяжущего по меньшей мере один тонкодисперсный, в частности, аморфный алюмосиликат, реагирующий с комбинацией активаторов, в частности, в виде метакаолина, и/или содержит в качестве вяжущего муку силикатного кирпича и/или аморфный кремнезем.
8. Вяжущая система по п. 7, отличающаяся тем, что она содержит по меньшей мере один алюмосиликат из группы метакаолина, отожженной глины, кирпичной муки, каменноугольной летучей золы, доменного шлака.
9. Вяжущая система по п. 1, отличающаяся тем, что она содержит от 0,01 до 22,5 вес. %, в частности, от 1,0 до 7,5 вес. % активатора и от 1 до 15, в частности, от 2 до 15 вес. % вяжущего.
10. Жаростойкая бетонная смесь, содержащая по меньшей мере один заполнитель из огнеупорного материала и по меньшей мере одну образующую с водой геополимер вяжущую систему по одному из пп. 1-9, предпочтительно в следующих количествах (в вес. %):
вяжущее
1-15, в частности, 2-15
активатор
0,01-22,5, в частности, 1,0-7,5
11. Жаростойкая бетонная смесь по п. 10, содержащая по меньшей мере один заполнитель, выбранный из следующей группы:
- легкие заполнители, как вермикулит, перлит, керамзит
- кислый/богатый глиноземом шамот
- андалузит/силиманит
- муллит
- боксит
- гексаалюминат кальция
- спеченный корунд
2
3
- плавленый корунд (BFA, 94-97% AlO)
2
3
- плавленый корунд (WFA, >99% AlO)
- сырьевые материалы, содержащие оксид циркония (оксид циркония, AZS)
- магнезия
- форстерит (оливин)
- долома
- карбид кремния
- циркон (силикат циркония)
- кварцевый песок
- шпинель
- графит, кокс, сажа
- хромовая руда, оксид хрома,
в частности, в количестве от 62,5 до 98,99, в частности, от 87,5 до 97,0 вес. %.
12. Жаростойкая бетонная смесь по п. 10, содержащая по меньшей мере одну тонкодисперсную минеральную добавку, в частности, выбранную из следующей группы, в частности, в указанных количествах (в вес. %):
глиняная связка
до 15, в частности, 1-10
микрокремнезем
до 9, в частности, 3-5
шамотная мука
до 30, в частности, 5-20
глиноземистый цемент (15-32% СаО)
до 0,6, в частности, 0,1-0,3
глиноземистый плавленый цемент (32-39% СаО)
до 0,5, в частности, 0,1-0,25
портландцемент (60-72% СаО)
до 0,25, в частности, 0,1-0,15
13. Жаростойкая бетонная смесь по п. 10, содержащая по меньшей мере одну добавку, в частности, выбранную из следующей группы, в частности, в указанных количествах (в вес. %):
присадки, как пластификаторы,
регуляторы схватывания
до 0,5, в частности, 0,1-0,15
гидроксид алюминия
до 0,5
порообразователь
до 0,5
волокна из высокосортной стали
до 3,0
синтетические волокна
до 0,3, в частности, 0,1-0,15
14. Применение жаростойкой бетонной смеси по п. 10 в установках сталеплавильной промышленности, в печных агрегатах для производства и обработки чугуна и в оборудовании по транспортировке чугуна, а также в качестве поддерживающего напыления изношенных зон в этих установках или агрегатах.
15. Применение жаростойкий бетонной смеси по п. 10 в печных агрегатах алюминиевой промышленности.
16. Применение жаростойкой бетонной смеси по п. 10 в зонах установок по производству клинкера в цементной промышленности.